【手続補正書】
【提出日】平成19年8月21日(2007.8.21)
【手続補正１】
【補正対象書類名】特許請求の範囲
【補正対象項目名】全文
【補正方法】変更
【補正の内容】
【特許請求の範囲】
【請求項１】
脂肪酸ビスアミド０．０１〜１重量％およびフェノール系酸化防止剤０．０１〜５重量％を含有するポリアミドからなるモノフィラメントであって、８０℃に保温した濃度３％の過酸化水素水中に２４時間浸漬し、さらに水洗して２４時間風乾した後の引張強度Ａと、過酸化水素水中に浸漬する前の引張強度Ｂとから式［（Ａ／Ｂ）×１００］で表される強度保持率が３０％以上であり、かつＪＩＳ  Ｌ１０１３：１９９９の８．７に準じて測定した引掛強度が１０ｃＮ／ｄｔｅｘ以上であることを特徴とする抄紙プレスフェルト基布用ポリアミドモノフィラメント。
【請求項２】
前記ポリアミドがナイロン６、ナイロン６６、ナイロン６１０、ナイロン６１２、ナイロン１１、ナイロン１２、ナイロン６／６６共重合体およびナイロン６／１２共重合体から選ばれた少なくとも１種であることを特徴とする請求項１に記載の抄紙プレスフェルト基布用ポリアミドモノフィラメント。
【請求項３】
請求項１または２に記載の抄紙プレスフェルト基布用ポリアミドモノフィラメントを少なくとも一部に使用した抄紙プレスフェルト基布。
【手続補正２】
【補正対象書類名】明細書
【補正対象項目名】発明の名称
【補正方法】変更
【補正の内容】
【発明の名称】抄紙プレスフェルト基布用ポリアミドモノフィラメントおよび抄紙プレスフェルト基布
【手続補正３】
【補正対象書類名】明細書
【補正対象項目名】０００１
【補正方法】変更
【補正の内容】
【０００１】
本発明は、従来のポリアミドモノフィラメントよりも優れた耐過酸化水素性と高い引掛強度を有し、抄紙プレスフェルト基布の構成素材として有用な抄紙プレスフェルト基布用ポリアミドモノフィラメントおよびそれを用いた抄紙プレスフェルト基布に関するものである。
【手続補正４】
【補正対象書類名】明細書
【補正対象項目名】００１０
【補正方法】変更
【補正の内容】
【００１０】
本発明は、上述した従来技術における課題を改善するために検討した結果なされたものであり、従来のポリアミドモノフィラメントよりも優れた耐過酸化水素性と高い引掛強度を兼ね備えた抄紙プレスフェルト基布用ポリアミドモノフィラメントおよびそれを用いた抄紙プレスフェルト基布の提供を目的とするものである。
【手続補正５】
【補正対象書類名】明細書
【補正対象項目名】００１１
【補正方法】変更
【補正の内容】
【００１１】
上記目的を達成するために本発明によれば、脂肪酸ビスアミド０．０１〜１重量％およびフェノール系酸化防止剤０．０１〜５重量％を含有するポリアミドからなるモノフィラメントであって、８０℃に保温した濃度３％の過酸化水素水中に２４時間浸漬し、さらに水洗して２４時間風乾した後の引張強度Ａと、過酸化水素水中に浸漬する前の引張強度Ｂとから式［（Ａ／Ｂ）×１００］で表される強度保持率が３０％以上であり、かつＪＩＳ  Ｌ１０１３：１９９９の８．７に準じて測定した引掛強度が１０ｃＮ／ｄｔｅｘ以上であることを特徴とする抄紙プレスフェルト基布用ポリアミドモノフィラメントが提供される。
【手続補正６】
【補正対象書類名】明細書
【補正対象項目名】００１２
【補正方法】変更
【補正の内容】
【００１２】
なお、本発明の抄紙プレスフェルト基布用ポリアミドモノフィラメントにおいては、ポリアミドがナイロン６、ナイロン６６、ナイロン６１０、ナイロン６１２、ナイロン１１、ナイロン１２、ナイロン６／６６共重合体、ナイロン６／１２共重合体から選ばれた少なくとも１種であることが好ましい条件として挙げられる。
【手続補正７】
【補正対象書類名】明細書
【補正対象項目名】００１３
【補正方法】変更
【補正の内容】
【００１３】
また、本発明の抄紙プレスフェルト基布は、上記の抄紙プレスフェルト基布用ポリアミドモノフィラメントを少なくとも一部に使用したことを特徴とするものである。
【手続補正８】
【補正対象書類名】明細書
【補正対象項目名】００１４
【補正方法】変更
【補正の内容】
【００１４】
以下に説明するとおり、本発明の抄紙プレスフェルト基布用ポリアミドモノフィラメントは、優れた耐過酸化水素性と高い引掛強度を兼ね備えたものであり、特に抄紙プレスフェルト基布の少なくとも一部に使用した場合には、優れた耐過酸化水素性と高い耐久性を十分発揮することから、抄紙産業などにおいて極めて利用価値の高いものとなる。
【手続補正９】
【補正対象書類名】明細書
【補正対象項目名】００１６
【補正方法】変更
【補正の内容】
【００１６】
一般に抄紙プレスフェルト基布の構成素材として使用される抄紙プレスフェルト基布用ポリアミドモノフィラメントの引張強度は２．０ｃＮ／ｄｔｅｘ以上が必要とされているが、抄紙工程でパルプ漂白剤として過酸化水素などに代表される酸素系漂白剤を使用する場合には、抄紙プレスフェルト基布が酸素系漂白剤により劣化を受けやすいことが問題視されていた。
【手続補正１０】
【補正対象書類名】明細書
【補正対象項目名】００１７
【補正方法】変更
【補正の内容】
【００１７】
そこで、本発明が目的とする優れた耐過酸化水素性と高い引掛強度を兼ね備えた抄紙プレスフェルト基布用ポリアミドモノフィラメントを得るためには、脂肪酸ビスアミド０．０１〜１重量％およびフェノール系酸化防止剤０．０１〜５重量％を含有するポリアミドからなるモノフィラメントであることが必要であり、さらには抄紙プレスフェルト基布として十分実用性のある抄紙プレスフェルト基布用ポリアミドモノフィラメントであるためには、８０℃に保温した濃度３％の過酸化水素水中に２４時間浸漬し、さらに水洗して２４時間風乾した後の引張強度Ａと、過酸化水素水中に浸漬する前の引張強度Ｂとから式［（Ａ／Ｂ）×１００］で表される強度保持率が３０％以上であり、かつＪＩＳ  Ｌ１０１３：１９９９の８．７に準じて測定した引掛強度が１０ｃＮ／ｄｔｅｘ以上であることが必要である。
【手続補正１１】
【補正対象書類名】明細書
【補正対象項目名】００１８
【補正方法】変更
【補正の内容】
【００１８】
上記の強度保持率が３０％未満では、耐過酸化水素性が従来よりも向上したものとはいえず、また、引掛強度が１０ｃＮ／ｄｔｅｘ未満では、抄紙用プレスフェルト基布に使用した際に、接合部の破断が生じやすくなり、十分な耐久性を発揮することができない。
【手続補正１２】
【補正対象書類名】明細書
【補正対象項目名】００１９
【補正方法】変更
【補正の内容】
【００１９】
一方、抄紙プレスフェルト基布用ポリアミドモノフィラメント中に含有される脂肪酸ビスアミドの量が上記の範囲を下回ると、耐過酸化水素性が不足し、逆に上記の範囲を上回ると、製糸安定性が不安定となりやすくなるばかりか、引掛強度が低下しやすくなるため好ましくない。
【手続補正１３】
【補正対象書類名】明細書
【補正対象項目名】００２０
【補正方法】変更
【補正の内容】
【００２０】
また、抄紙プレスフェルト基布用ポリアミドモノフィラメント中に含有されるフェノール系酸化防止剤の量が上記の範囲を下回ると耐過酸化水素性が不足し、逆に上記の範囲を上回ると、製糸安定性が不安定となりやすくなるばかりか、引掛強度が低下やすくなるため好ましくない。
【手続補正１４】
【補正対象書類名】明細書
【補正対象項目名】００２１
【補正方法】変更
【補正の内容】
【００２１】
すなわち、ポリアミドに対し、脂肪酸ビスアミドとフェノール系酸化防止剤とを併用添加し、それらの含有量を最適の範囲に制御することにより、優れた耐過酸化水素性と高い引掛強度を兼ね備えた抄紙プレスフェルト基布用ポリアミドモノフィラメントが得られるのである。
【手続補正１５】
【補正対象書類名】明細書
【補正対象項目名】００２２
【補正方法】変更
【補正の内容】
【００２２】
本発明の抄紙プレスフェルト基布用ポリアミドモノフィラメントが、優れた耐過酸化水素性と高い引掛強度を兼ね備える理由については明確ではないが、脂肪酸ビスアミドとフェノール系酸化防止剤をそれぞれ単独で含有させた場合は、耐過酸化水素性の改善効果はほとんど認められず、またいずれか一方の含有量が規定の範囲を上回ると引掛強度が低下するのに対し、両者を特定の含有量となるように併用添加することによって耐過酸化水素性の向上が得られるという事実からは、脂肪酸ビスアミドとフェノール系酸化防止剤との両者が何らかの相互作用を引き起こし、その相乗効果により特異的に優れた耐過酸化水素性と高い引掛強度を発現するものと考えられる。
【手続補正１６】
【補正対象書類名】明細書
【補正対象項目名】００２３
【補正方法】変更
【補正の内容】
【００２３】
なお、本発明の抄紙プレスフェルト基布用ポリアミドモノフィラメントの耐過酸化水素性の評価方法については、プレスフェルト基布の使用条件下に近いことが最も適した評価になるという理由から、８０℃に保温した濃度３％の過酸化水素水中に２４時間浸漬し、さらに水洗して２４時間風乾した後、その引張強度を測定し、過酸化水素水に浸漬する前の引張強度と比較する方法が採用される。
【手続補正１７】
【補正対象書類名】明細書
【補正対象項目名】００２５
【補正方法】変更
【補正の内容】
【００２５】
本発明の抄紙プレスフェルト基布用ポリアミドモノフィラメントを構成するポリアミドは、各種ラクタム類の開環重合、各種ジアミン類と各種ジカルボン酸類との重縮合および各種アミノカルボン酸類の重縮合によって得られる各種ポリアミド類、およびこれらの重縮合と開環重合とを組み合わせた共重合ポリアミド類であり、例えば、ナイロン６、ナイロン６６、ナイロン６１０、ナイロン４６、ナイロン６１２、ナイロン１１、ナイロン１２、ナイロン６／１２共重合体（ε−カプロラクタムとラウロラクタムとの共重合体）およびナイロン６／６６共重合体（ε−カプロラクタムとヘキサメチレンジアミン・アジピン酸のナイロン塩との共重合体）などを挙げることができるが、これらに限定されるものではない。また、これらのポリアミドを２種類以上混練して使用することもできる。
【手続補正１８】
【補正対象書類名】明細書
【補正対象項目名】００２６
【補正方法】変更
【補正の内容】
【００２６】
上記ポリアミドの中でも、ナイロン６、ナイロン６６、ナイロン６１２、ナイロン１１、ナイロン１２、ナイロン６／１２共重合体およびナイロン６／６６共重合体から選ばれる少なくとも１種が抄紙用プレスフェルト基布に好適であり、特に高い引掛強度が得られやすいという理由から、ナイロン６／６６共重合体が好ましく使用される。なお、ナイロン６／６６の共重合比率は、ナイロン６成分７０〜９８重量％、ナイロン６６成分３０〜２重量％の範囲が、高い引掛強度と抄紙プレスフェルト基布に良好な熱セット性が得られるという理由から好ましい。
【手続補正１９】
【補正対象書類名】明細書
【補正対象項目名】００３１
【補正方法】変更
【補正の内容】
【００３１】
次に、上記本発明の抄紙プレスフェルト基布用ポリアミドモノフィラメントの製造方法について説明する。
【手続補正２０】
【補正対象書類名】明細書
【補正対象項目名】００３５
【補正方法】変更
【補正の内容】
【００３５】
本発明の抄紙プレスフェルト基布用ポリアミドモノフィラメントの繊維軸方向に垂直な断面の形状（以下、断面形状もしくは断面という）には、円、中空、扁平（楕円、長方形に近似した形状も含む）、正方形、Ｔ形、Ｙ形、半月状、三角形、５角以上の多角形、多葉状、ドッグボーン状、繭型などが挙げられ、特に限定するものではない。
【手続補正２１】
【補正対象書類名】明細書
【補正対象項目名】００３６
【補正方法】変更
【補正の内容】
【００３６】
特に、本発明の抄紙プレスフェルト基布用ポリアミドモノフィラメントを抄紙プレスフェルト基布に使用する場合には、工業織物の表面に平滑性が得られるという理由から、断面形状は円もしくは扁平が好ましい。
【手続補正２２】
【補正対象書類名】明細書
【補正対象項目名】００３７
【補正方法】変更
【補正の内容】
【００３７】
かくして得られる本発明の抄紙プレスフェルト基布用ポリアミドモノフィラメントは、従来のポリアミドモノフィラメントに比べ優れた耐過酸化水素性と高い引掛強度を兼ね備えたものであることから、工業織物、特に優れた耐過酸化水素性と接合部の耐久性が要求される抄紙プレスフェルト基布の少なくとも一部に使用した場合は、優れた特性を発揮することができる。
【手続補正２３】
【補正対象書類名】明細書
【補正対象項目名】００３８
【補正方法】変更
【補正の内容】
【００３８】
以下、本発明の抄紙プレスフェルト基布用ポリアミドモノフィラメントの実施例を挙げて本発明を詳細に説明する。なお、以下の実施例における特性値は各実施例の中で特に記さない限り、次に示す方法によって測定したものである。
【手続補正２４】
【補正対象書類名】明細書
【補正対象項目名】００４０
【補正方法】変更
【補正の内容】
【００４０】
〔耐過酸化水素性〕
得られた抄紙プレスフェルト基布用ポリアミドモノフィラメント試験片を、８０℃に保温した濃度３％の過酸化水素水中に２４時間浸漬し、さらに水洗して２４時間風乾した後の引張強さ（Ｎ）をＪＩＳ  Ｌ１０１３：１９９９の８．５に準じて１０回測定し、その値をそれぞれ単位繊度当たりの強度に換算し、その引張強度の平均値をＡ（ｃＮ／ｄｔｅｘ）とした。また、過酸化水素水中に浸漬する前のポリアミドモノフィラメント試験片の引張強度についても同じ方法で測定し、その平均値をＢ（ｃＮ／ｄｔｅｘ）とした。そして、得られたそれぞれの引張強度から式［（Ａ／Ｂ）×１００］を用いて強度保持率（％）を求めた。強度保持率の値が高いほど耐過酸化水素性が高いことを示す。
【手続補正２５】
【補正対象書類名】明細書
【補正対象項目名】００６２
【補正方法】変更
【補正の内容】
【００６２】
〔比較例１２〕
比較例６で得られた直径０．３０ｍｍのポリアミドモノフィラメントを使用したこと以外は、比較例９と同じ方法でジョイントタイプのフェルト（Ｅ）を作成し、同じパルプのプレス工程で使用した。その結果、フェルト（Ｅ）は、過酸化水素による劣化と引掛強度不足のために接合部の耐久性が低下し、比較例９のフェルト（Ａ）のライフサイクルに対して１割に満たない短い時間で接合部が破断し、使用できなくなった。
【手続補正２６】
【補正対象書類名】明細書
【補正対象項目名】００６３
【補正方法】変更
【補正の内容】
【００６３】
本発明の抄紙プレスフェルト基布用ポリアミドモノフィラメントは、優れた耐過酸化水素性と高い引掛強度を兼ね備えたものであることから、抄紙プレスフェルト基布の少なくとも一部に使用した場合には、従来よりも優れた耐久性が発揮され、抄紙産業などにおいて極めて利用価値の高いものとなる。